(57)【要約】  本発明は、（Ａ）１００重量部（ｐｂｗ）のポリマー組成物であって、（Ａ−ｉ）少なくとも５０ｐｂｗの熱可塑性ポリエステル、および、任意選択で、（Ａ−ｉｉ）少なくとも１種の他のポリマーからなるポリマー組成物、（Ｂ）２〜４０ｐｂｗの難燃剤系であって、（Ｂ−ｉ）リンフリーの窒素をベースとする有機難燃剤化合物またはそのリンフリーの塩、および、任意選択で（Ｂ−ｉｉ）１ｐｂｗ未満のリン含有難燃剤化合物からなる難燃剤系、（Ｃ）０．０１〜１ｐｂｗの離型剤、並びに、任意選択で（Ｄ）０〜１０ｐｂｗの繊維状強化剤、および（Ｅ）０〜１００ｐｂｗの他の添加剤からなるポリエステル成形用組成物に関する。本発明は、また、成形部品、特に電気または電子用途用部品を作製するためのその組成物の使用、および、それらの成形部品に関する。【選択図】なし【特許請求の範囲】
【請求項１】
比較トラッキング指数（ＣＴＩ）が少なくとも４００Ｖで、かつ、１．０ｍｍでのグローワイヤ着火温度（ＧＷＩＴ）が少なくとも７７５℃のポリエステル成形用組成物であって、
（Ａ）１００重量部（ｐｂｗ）のポリマー組成物であって、
（Ａ−ｉ）少なくとも５０ｐｂｗの熱可塑性ポリエステル、および、任意選択で、
（Ａ−ｉｉ）少なくとも１種の他のポリマー
からなるポリマー組成物、
（Ｂ）２〜４０ｐｂｗの難燃剤系であって、
（Ｂ−ｉ）リンフリーの窒素をベースとする有機難燃剤化合物またはそのリンフリーの塩、および、任意選択で
（Ｂ−ｉｉ）０．１ｐｂｗ未満のアリーレンジオキシテトラキスフェニルジホスフェートと、その置換およびオリゴマー誘導体とを含む、１ｐｂｗ未満のリン含有難燃剤化合物
からなる難燃剤系、
（Ｃ）０．０１〜１ｐｂｗの離型剤、並びに、任意選択で
（Ｄ）０〜１０ｐｂｗの繊維状強化剤、および
（Ｅ）０〜１００ｐｂｗの他の添加剤
からなる組成物。
【請求項２】
窒素含有有機難燃剤化合物（Ｂ−ｉ）が、メラミンシアヌレートおよびメラミンの縮合生成物、並びにこれらの混合物からなる群より選択される化合物である請求項１に記載の組成物。
【請求項３】
窒素含有有機難燃剤化合物（Ｂ−ｉ）が、少なくとも９０重量％のメラミンシアヌレートで構成される請求項１または２に記載の組成物。
【請求項４】
窒素含有有機難燃剤化合物（Ｂ−ｉ）が、５〜２５ｐｂｗ、好ましくは７．５〜２０ｐｂｗの量で存在する請求項１〜３のいずれか一項に記載の組成物。
【請求項５】
難燃剤系（Ｂ）が、０．１ｐｂｗ未満のリン含有難燃剤化合物（Ｂ−ｉｉ）を含む請求項１〜４のいずれか一項に記載の組成物。
【請求項６】
熱可塑性ポリエステル（Ａ−ｉ）が、ＰＥＴ、ＰＴＴ、ＰＢＴまたはこれらの混合物もしくはコポリマーである請求項１〜５のいずれか一項に記載の組成物。
【請求項７】
ポリマー組成物が、他のポリマー（Ｂ−ｉｉ）として、ゴム耐衝撃性改良剤、熱可塑性ポリマー、相溶化剤ポリマーまたはこれらの組み合わせを含む請求項１〜６のいずれか一項に記載の組成物。
【請求項８】
組成物が、ポリマー組成物（Ａ）１００ｐｂｗに対して、０．０５〜０．５ｐｂｗの離型剤（Ｃ）を含む請求項１〜７のいずれか一項に記載の組成物。
【請求項９】
組成物が、ポリマー組成物（Ａ）１００ｐｂｗに対して、０〜３ｐｂｗの繊維状強化剤（Ｄ）を含む請求項１〜８のいずれかに記載の組成物。
【請求項１０】
少なくとも１種の他の添加剤（Ｅ）が、ＵＶ安定剤、熱安定剤、酸化防止剤、顔料、無機充填剤、ＣＴＩ向上剤およびこれらの混合物からなる群より選択される請求項１〜９のいずれか一項に記載の組成物。
【請求項１１】
少なくとも１種の他の添加剤（Ｅ）が、ポリマー組成物（Ａ）１００ｐｂｗに対して、０〜４９ｐｂｗ、好ましくは０〜２５ｐｂｗの量で存在する請求項１〜１０のいずれか一項に記載の組成物。
【請求項１２】
組成物が、ポリマー組成物（Ａ）１００ｐｂｗに対して、ＣＴＩ向上剤を、０．０１〜５ｐｂｗ、好ましくは０．０５〜１ｐｂｗの量で含む請求項１０に記載の組成物。
【請求項１３】
電気または電子用途用成形部品を作製するための請求項１〜１２のいずれか一項に記載の組成物の使用。
【請求項１４】
請求項１〜１２のいずれか一項に記載の組成物から作製された電気または電子用途用成形部品。
【請求項１５】
成形部品が、電気回路ブレーカ、スイッチギア、コンタクタ、モータースタータまたはヒューズホルダの筐体である請求項１４に記載の成形部品。
【請求項１６】
成形部品が、ランプの筐体またはランプのソケットである請求項１４に記載の成形部品。
【請求項１７】
請求項１〜１２のいずれか一項に記載の組成物から作製される成形部品を含む電気または電子製品。
【発明の詳細な説明】
【発明の詳細な説明】
【０００１】
本発明は、電気機器に使用される成形部品の作製に適したポリエステル成形用組成物、より詳細には、家庭用機器（コネクターなど）や、電気回路ブレーカおよび残留電流装置（ＲＣＤ）の筐体（ケーシング）のような電気用途に適したポリエステル成形用組成物、特に、小型回路ブレーカ（ＭＣＢ）に適したポリエステル成形用組成物に関する。
【０００２】
成形部品やそれに使用されている材料は、通常の使用条件の下では、電流による発熱、短絡および熱トリップの場合の機械的衝撃、放電、表面を横切る電流の漏洩などの厳しい電気的および熱的条件に曝されている。これらの条件により、ケーシングの材料には、良好な機械的特性、特に電気的な短絡放電時の衝撃に耐えられる十分な耐衝撃性のみならず、良好な電気的特性も要求される。後者には、高い発火点と良好な防炎特性で示される、高い耐トラッキング性と良好なグローワイヤ耐性が含まれる。材料は、また、異なる気候条件下においても、正確な較正と熱トリップ特性に対する十分な制御が確保されるように、高温かつ機械的負荷の下で良好な寸法安定性を有していなければならない。さらに、成形用組成物の重要な特性として、良好な加工性、すなわち、良好な流動性および短時間の成形サイクルや、良好な絶縁特性が挙げられる。以上に加えて、小型化やハロゲンフリーの難燃材料を志向する傾向が一般にあり、これによって上記の要求がますます重要なものとなっている。
【０００３】
電気用途の多くは、国際標準が定められ、標準の方法、試験条件および満たさなければならない性能レベルが規定されている。
【０００４】
耐トラッキング性の測定に通常使用される標準方法は、ＵＬ−７４６Ａであり、これはＡＳＴＭ  Ｄ−３６３８−８５およびＩＥＣ  ６０１１２第４版に対応する。この方法では、耐トラッキング性は比較トラッキング指数（ＣＴＩ）として測定される。
【０００５】
難燃性の測定については、通常、グローワイヤ試験が用いられており、標準として、特にヨーロッパで使用されているが、世界の他の地域でも使用されている。この試験は、国際標準ＩＥＣ  ６０６９５−２−１１に準拠して行うことができる。これは最終製品に対して行うもので、合格または不合格と評価される（以下「ＧＷＦＩ−ＥＰＴ」と記す）。また、試験は、ＩＥＣ  ６０６９５−２−１２に準拠して行うこともでき、その場合、難燃性はグローワイヤ燃焼指数（ＧＷＦＩ）で示される。これに加えて、いくつかの家庭用機器では、グローワイヤ着火温度（ＧＷＩＴ）が重要であり、これはＩＥＣ  ６０６９５−２−１３により測定される。グローワイヤ試験（ＧＷＦＩ−ＥＰＴ、ＧＷＦＩおよびＧＷＩＴ）で要求されることは、常に材料が有する厚さと関連していなければならないことである。
【０００６】
異なる気候条件下での挙動を評価するために、ある種の熱帯試験が温度および湿度のサイクルを変化させて行われる。
【０００７】
標準によれば、家庭用機器に使用する材料の最小ＣＴＩ値は２５０Ｖである。この値は、しかしながら、印加電圧および設計寸法に直接に関係する。実際、市場では、より高い電圧の適用および／または寸法のさらなる縮小を可能とするために、少なくとも４００Ｖが一般に求められている。これに次いで、家庭用機器に使用する材料は、少なくとも８５０℃のＧＷＦＩ、および、少なくとも７７５℃のＧＷＩＴを有していなければならない。ＭＣＢおよびＲＣＤに使用する材料は、少なくとも９６０℃のＧＷＦＩ−ＥＰＴを有さなければならない。ＣＴＩには、定められた必要最小値はないものの、高いほど好ましく、一般には少なくとも４００ＶのＣＴＩ値が使用されている。
【０００８】
したがって、家庭における電気用途、並びに、ＭＣＢおよびＲＣＤに適した汎用材料は、次の要件、すなわち、好ましくは全て１．０ｍｍの厚さで、少なくとも４００ＶのＣＴＩと、少なくとも７７５℃のＧＷＩＴ、少なくとも８５０℃のＧＷＦＩおよび少なくとも９６０℃（家庭用機器専用ならば７７５℃）のＧＷＦＩ−ＥＰＴを満たさなければならない。
【０００９】
ガラス繊維強化および／または無機物充填ポリアミド成形用組成物が、長い間にわたってＭＣＢの筐体用材料として選択されてきた。しかしながら、需要は増大しており、ＭＣＢおよびＲＣＤの製造者は、彼らの製品の経済性、性能および／または環境要求事項をさらに向上させようと考えている。ガラス繊維で強化しているにもかかわらず、ポリアミド成形用組成物は、寸法安定性が不十分であり、高温および高湿条件での機械的な力によるクリープが大きすぎる。
【００１０】
熱可塑性ポリエステル成形用組成物もまた、かなり以前からＭＣＢにおける代替材料と考えられているが、しかし、今までのところ商業的な成功は限られている。例えば熱可塑性ポリエステルとしてポリアルキレンテレフタレートをベースとしたポリエステル成形用組成物は、自動車部品から電気および電子機器に至るまで幅広い用途の材料として有用である。これらの材料は、強度、靭性、高光沢および耐溶剤性などの有用な特性を有している。難燃性は、様々な難燃剤の使用により達成されている。数多くのポリエステル用難燃剤が知られており、難燃性を付与する一方で、それらは電気的、機械的特性および／または他の特性を低下させる。難燃剤の存在により機械的特性の低下を招くという必然的なトレードオフの関係は、一般には強化材の添加によって補われている。少なくとも４００ＶのＣＴＩを有するのみならず、報告によれば優れた成形性、優れた機械的特性、耐衝撃性および難燃性を有し、かつハロゲンフリーの難燃剤系を含むハロゲンフリー難燃熱可塑性ポリエステル組成物が、ＪＰ−１１３３３５５３１−Ａ号公報に開示されている。この特許出願に開示されている組成物は、ポリエステルとしてＰＢＴとＰＥＴとのブレンド物を含み、さらに、ポリエステル１００ｐｂｗ（重量部）に対して、繊維状強化剤１〜１００ｐｂｗ、ポリエチレンおよび／またはエチレンコポリマー１〜２００ｐｂｗ、および難燃剤系として赤リン０．１〜５０ｐｂｗ（場合によりトリアジンシアヌレート化合物（０〜１００ｐｂｗ）が併用される）を、さらなる他の任意成分は別として含有する。ここで開示されている組成物の欠点は、混練時に赤リンが揮発性の有毒物質を発生し、それ故、赤リンは混練施設においては望ましくないということにある。
【００１１】
ＣＴＩが少なくとも４００Ｖである熱可塑性ポリエステル組成物は、ＥＰ−８２４１３０−Ａ２号明細書にも開示されている。ここで開示されている組成物は、ハロゲン含有難燃剤、無機充填剤、並びに、有効量の、金属（酸）ピロホスフェート、金属（酸）ポリホスフェートおよびこれらの混合物から選択されるＣＴＩ改善用ピロまたはポリホスフェートを含む。ハロゲン化難燃剤は、環境に優しい成分への要望が増大しつつあることから、余り望ましいものではない。
【００１２】
１および３ｍｍでのＧＷＴ値（先に定義したように、ＧＷＦＩ−ＥＰＴに対応）が９６０℃である熱可塑性ポリエステル組成物は、国際公開第０３／０１８６８０号パンフレットおよびＥＰ−１１１７７３９−Ｂ１号明細書に開示されている。これらの特許出願に開示されている組成物は、アリーレンジオキシテトラキスフェニルジホスフェートまたはその置換および／もしくはオリゴマー誘導体であるリン含有難燃剤１〜３０重量％、並びに、窒素化合物１〜３０重量％を含有する。両特許の実施例では、通常、ガラス繊維２０〜３０重量％に加え、メラミンシアヌレート１０〜１５重量％およびリン含有難燃剤２０重量％を含む。両特許明細書では、開示組成物のＣＴＩ特性については触れていない。
【００１３】
ＣＴＩが少なくとも６００Ｖで、かつ、ＧＷＦＩ試験結果（１ｍｍで）が９６０℃の、ハロゲンフリー難燃熱可塑性ポリエステル組成物が、国際公開第９９／０２６０６号パンフレットに開示されている。しかしながら、１つの実施例で、ＧＷＦＩが７５０℃と報告されていることに注意すべきである。国際公開第９９／０２６０６号パンフレットで開示の組成物は、主にガラス繊維強化組成物であり、メラミンシアヌレートおよびリンを少なくとも１４重量％含む有機リン含有難燃剤を含んでいる。
【００１４】
リン含有難燃剤を含むポリエステル組成物の一般的な欠点は、耐熱性にあり、高温での経年劣化により機械的特性が低下する。
【００１５】
加水分解の問題が２つの日本の特許出願で取り組まれており、それらはある特定のリン化合物の使用を薦めている。ＪＰ−０９１５７５０３−Ａ号公報には、メラミンシアヌレート０．１〜１５重量％およびアリーレンジオキシテトラキスフェニルジホスフェートまたはその置換および／もしくはオリゴマー誘導体０．１〜１５重量％を含む熱可塑性成形用組成物が記載されている。ＪＰ−０９１５７５０３−Ａ号公報の実施例では、ポリエステル１００ｐｂｗに対して、少なくとも１ｐｂｗ、通常５〜２０ｐｂｗのジホスフェートが使用されている。メラミンシアヌレート０．１〜１０重量％およびアリーレンジオキシテトラキスフェニルジホスフェートまたはその置換および／もしくはオリゴマー誘導体０．１〜１０重量％を含む同様の熱可塑性成形用組成物が、ＪＰ−０８２６９３０６−Ａ号公報に記載されている。ＪＰ−０８２６９３０６−Ａ号公報の実施例では、ポリエステル１００ｐｂｗに対して、２〜１５ｐｂｗのジホスフェートが使用されている。これらの２つの特許出願は、その中に記載された組成物のＣＴＩ特性およびグローワイヤ特性に関しては触れていない。
【００１６】
ＣＴＩが少なくとも４００Ｖのハロゲンフリー難燃熱可塑性ポリエステル組成物は、また、ＪＰ−２０００１１９４９４−Ａ１号公報にも開示されている。特許公開ＪＰ−２０００１１９４９４−Ａ１号公報に開示された組成物は、ガラス繊維強化組成物であり、メラミンシアヌレートと、任意成分の有機リン含有難燃剤を、良好な燃焼およびＣＴＩ特性を達成するために１〜１５重量％の圧縮タルク粉末を組み合わせて、含有する。実施例で示されているように、圧縮タルク粉末を除くか、未処理のタルクで置き換えるか、あるいはガラス含有量を例えば３重量％まで低下させると、ＣＴＩ値は４００Ｖ未満の値まで低下する。さらに、タルクを全く使用しないならば、ＣＴＩが４００Ｖ未満に低下するばかりか、難燃性も大きく低下する。
【００１７】
したがって、ハロゲン含有難燃剤および赤リンを含まないが、その一方で、例えば電気回路ブレーカおよび／または家庭用機器に使用するための、良好な電気特性および難燃特性、十分な機械的特性、並びに、熱帯条件下での良好な性能を有する熱可塑性成形用組成物に対するニーズが依然存在している。
【００１８】
ハロゲン含有難燃剤および赤リンを含まず、１．０ｍｍで測定されるＣＴＩが少なくとも４００Ｖ、ＧＷＩＴが少なくとも７７５℃、ＧＷＦＩが少なくとも８５０℃、好ましくはＧＷＦＩ−ＥＰＴが少なくとも９６０℃で、良好な離型性、並びに、高温および／または高相対湿度下での良好な機械的特性および良好な機械的特性の保持性を有する、熱可塑性成形用組成物を提供することが、本発明の目的である。
【００１９】
この目的は、本発明のポリエステル成形用組成物であって、
（Ａ）１００重量部（ｐｂｗ）のポリマー組成物であって
（Ａ−ｉ）少なくとも５０ｐｂｗの熱可塑性ポリマー、および、任意選択で
（Ａ−ｉｉ）少なくとも１種の他のポリマー
からなるポリマー組成物、
（Ｂ）２〜４０ｐｂｗの難燃剤系であって
（Ｂ−ｉ）リンフリーの窒素をベースとする有機難燃剤化合物またはそのリンフリーの塩、および、任意選択で
（Ｂ−ｉｉ）０．１ｐｂｗ未満のアリーレンジオキシテトラキスフェニルジホスフェートと、その置換およびオリゴマー誘導体とを含む、１ｐｂｗ未満のリン含有難燃剤化合物
からなる難燃剤系、
（Ｃ）０．０１〜１ｐｂｗの離型剤、並びに、任意選択で
（Ｄ）０〜１０ｐｂｗの繊維状強化剤、および
（Ｅ）０〜１００ｐｂｗの他の添加剤
からなる組成物によって達成された。
【００２０】
上記の、そしてまた下記の「重量部」で示す量に関し、重量部（ｐｂｗ）は、特に断らない限り、常にポリマー組成物（Ａ）１００ｐｂｗに対するものであることに注意されたい。
【００２１】
本発明の組成物は、非常に興味深い特性の組み合わせを有することがわかった。それらは全てＭＣＢのような電気用途で使用する場合に関係する特性である。難燃剤系が前記「窒素ベース有機難燃剤化合物」のみ、または実質的にそれのみからなる本発明の組成物は、良好な難燃特性を有している。すなわち、前記難燃剤をポリマー組成物に対し少量使用することによって、リン含有難燃剤化合物を全く使用せずとも、あるいは、ほとんど使用せずとも、１ｍｍでのＧＷＩＴが既に少なくとも７７５℃を示す。本発明の組成物は良好な電気特性、すなわち、ＣＴＩ改善剤を添加する必要がなくとも、少なくとも４００ＶのＣＴＩを有している。同時に、この新規な組成物は、十分な成形性および機械的特性、この組成物を電気回路ブレーカでの使用に適したものとする熱帯条件下での良好な性能を有している。
【００２２】
リンフリーの窒素ベース有機難燃剤化合物（Ｂ−ｉ）、より詳細には、メラミンシアヌレートを唯一の難燃剤として含むポリエステル組成物は、米国特許第５，６８４，０７１号明細書に記載されている。この特許に開示された組成物は、成分（Ｂ−ｉ）の重量に対して０．１〜５０重量％の２つの官能基を有する有機添加剤を含有する。２つの官能基を有する添加剤は、ＵＬ−９４−Ｖ試験結果およびＬＯＩとして評価される、難燃性を含む一連の特性を向上させるために必要であると記載されている。実施例には、ガラス繊維強化材を３０重量％含むものがある。米国特許第５，６８４，０７１号明細書の２つの比較例では、ＰＢＴ８０重量％およびメラミンシアヌレート２０重量％からなる非強化ポリエステル組成物が記載されている。この組成物では、ＬＯＩのみが記載されている。この特許は、ＣＴＩ、ＧＷＦＩおよびＧＷＩＴと、離型性については触れていない。
【００２３】
用語「窒素ベース有機難燃剤化合物」は、ここでは、炭素原子、水素原子および窒素原子、並びに、任意選択で、酸素原子のような他のヘテロ原子（但し、リン原子は除く）からなる難燃剤化合物と理解されるべきである。
【００２４】
本発明の組成物中の窒素ベース有機難燃剤化合物（成分Ｂ−ｉ）としては、例えば、トリアジン（メラミンベースの化合物など）、グアニジン、シアヌレート、イソシアヌレートおよびこれらの混合物を使用することができる。窒素ベース有機難燃剤化合物の適切な塩としては、例えば、ホウ酸塩およびシュウ酸塩がある。適切な塩の例としては、メラミン−ネオペンチルグリコールボレートおよび硫酸グアニジンが挙げられる。
【００２５】
窒素ベース有機難燃剤化合物は、メラミンベースの化合物であることが好ましい。適切なメラミンベースの化合物は、メラミン、メラミンシアヌレート、メラミンの縮合生成物、およびこれらの混合物からなる群より選択される化合物である。適切なメラミン縮合生成物は、例えば、メラム、メレム、メローンおよびメントーン、並びにメラミンのより縮合度の高い縮合生成物である。メラミン縮合生成物は、例えば、国際公開第Ａ−９６／１６９４８号パンフレットに記載の方法で得ることができる。
【００２６】
窒素ベース有機難燃剤化合物は、メラミンシアヌレート、メラミンの縮合生成物、およびこれらの混合物からなる群より選択される化合物であることがより好ましい。窒素含有有機難燃剤化合物（Ｂ−ｉ）は、少なくとも９０重量％のメラミンシアヌレートで構成されることがよりいっそう好ましく、窒素ベース有機難燃剤化合物が１００重量％のメラミンシアヌレートで構成されることが特に好ましい。
【００２７】
メラミンシアヌレートは、例えば、米国特許第４，１８０，４９６号明細書に記載されているように、メラミン（２，４，６−トリアミノ−１，３，５トリアジン）と（イソ）シアヌル酸（２，４，６−トリヒドロキシ−１，３，５−トリアジンまたはその互変異性体）の付加体または塩に対して一般に使用されている名前である。メラミンシアヌレートは、微細な粒径からなるものが好ましいが、さもなければ、混合中にポリエステルの連続相の中で微細な粒子へと容易に分散させることもできる。メラミンシアヌレートは、その５０％の粒子（ｄ５０）が約５０ミクロンメートル（μｍ）未満、好ましくは粒径が２５未満、１０未満またはさらに５μｍ未満の粒度分布を有することが適切である。
【００２８】
本発明の組成物は、実質的に窒素ベース有機難燃剤化合物からなる難燃剤系を２〜４０ｐｂｗ含有する。窒素ベース有機難燃剤化合物の量がこれより少ないと、所望のＧＷＩＴ分類が得られず、一方、これより量が多くてもＣＴＩまたはＧＷＩＴ値は向上せず、組成物の機械的特性および加工性が低下するのみであった。
【００２９】
組成物が窒素ベース有機難燃剤化合物を２〜３０ｐｂｗ含有することが好ましい。より好ましくは５〜２５ｐｂｗないし５〜２０ｐｂｗであり、よりいっそう好ましくは７．５〜１５ｐｂｗである。窒素ベース有機難燃剤化合物の最小量が大きくなるほど、より高いＧＷＦＩ評価、または、平均燃焼時間がより短いＧＷＦＩ評価が得られ、一方、最大量が少なくなるほど、より高いＧＷＩＴ評価が得られることがわかった。
【００３０】
窒素ベース有機難燃剤化合物（Ｂ−ｉ）に次いで、本発明の組成物は場合により１ｐｂｗ未満のリン含有難燃剤化合物を含有する。リン含有難燃剤化合物が、アリーレンジオキシテトラキスフェニルジホスフェート並びに／またはその置換およびオリゴマー誘導体を含む場合、その量は０．１ｐｂｗ未満である。
【００３１】
リン含有難燃剤化合物は、ここでは、リンのみからなる化合物ではない、すなわち、赤リンなどの原子状のリンを除いたものであるとの明確な意味を有する。
【００３２】
窒素ベース有機難燃剤化合物と組み合わせて使用することができるリン含有難燃剤化合物は、リンと少なくとも１種の他の元素を含有する難燃剤化合物であればいかなるものであってもよい。通常、リン含有難燃剤化合物は、有機リン化合物、無機のリンを含有する塩、または両者の組み合わせである。
【００３３】
リン含有難燃剤化合物は、有機ホスフェート、ホスフィット、ホスホネートおよびホスフィネートからなる群より選択することが適切である。これらの多数の難燃剤は商業的に入手可能であり、例えば、レゾルシノールビス（ジフェニルホスフェート）オリゴマーは、商品名ファイロールフレックスＲＤＰ（Ｆｙｒｏｌｆｌｅｘ  ＲＤＰ）でオランダのアクゾ・ノーベル（ＡＫＺＯ−Ｎｏｂｅｌ，ＮＬ）から、クレジルジフェニルホスフェート、ＣＤＰは、商品名クロニテックスＣＤＰ（Ｋｒｏｎｉｔｅｘ  ＣＤＰ）で英国のＦＭＣ（ＦＭＣ，ＵＫ）から、メチルリン酸のトリメチロールプロパノールエステルは、商品名アムガードＰ４５（Ａｍｇａｒｄ  Ｐ４５）で米国のオルブライト・アンド・ウィルソン（Ａｌｂｒｉｇｈｔ  ａｎｄ  Ｗｉｌｓｏｎ，ＵＳＡ）から、ポリペンタエリトリトールホスホネートは、商品名サイアガードＲＦ１０４１（Ｃｙａｇａｒｄ  ＲＦ  １０４１）で米国のアメリカン・サイアナミッド社（Ａｍｅｒｉｃａｎ  Ｃｙａｎａｍｉｄ，ＵＳＡ）から、２１重量％のＰを含有する環状のジおよびトリホスホネートの混合物であるホスタフラムＯＰ９１０（Ｈｏｓｔａｆｌａｍ  ＯＰ  ９１０）は、独国のヘキスト（Ｈｏｅｃｈｓｔ，Ｇｅｒｍａｎｙ）から入手可能である。ホスフェートおよびホスホネートを使用することが好ましい。そのような化合物の例は、例えば、キルク・オスマー（Ｋｉｒｋ  Ｏｔｈｍｅｒ）「エンサイクロペディア・オブ・ケミカル・テクノロジー（Ｅｎｃｙｃｌｏｐｅｄｉａ  ｏｆ  ｃｈｅｍｉｃａｌ  ｔｅｃｈｎｏｌｏｇｙ）」、第１０巻、ｐ．３９６〜（１９８０年）に記載されている。リンおよび窒素の両者を含む適切な難燃剤化合物としては、例えば、アンモニウムポリホスフェートや、メラミンポリホスフェートのような、上記の窒素ベース有機難燃剤化合物のリン酸塩が挙げられる。
【００３４】
組成物は、リン含有難燃剤化合物を、０．５ｐｂｗ未満、より好ましくは０．１ｐｂｗ未満、さらに好ましくは０．０１ｐｂｗ未満含有し、そして究極的には、リン含有難燃剤化合物を全く含まないことが好ましい。本発明の組成物は、リン含有難燃剤化合物の含有量が少ないにもかかわらず、あるいはそれらを全く含有しないにもかかわらず、良好な機械的特性および熱帯条件下での良好な性能とともに、非常に良好な電気的特性および難燃性を示す。
【００３５】
本発明の組成物中の熱可塑性ポリエステル（成分Ａ−ｉ）としては、原則的に、成形部品の製造に適したものであればいかなる熱可塑性ポリエステルも使用することができる。熱可塑性ポリエステルはアモルファスポリエステルであってもよいが、好ましくは半結晶性ポリエステルであり、より好ましくは半結晶性半芳香族である。前記ポリエステルは、一般に、少なくとも１種の芳香族ジカルボン酸またはそのエステル形成誘導体と、少なくとも１種の（環状）脂肪族または芳香族ジオールとから誘導され、ホモポリマーもコポリマーも含まれる。適切な芳香族の２価の酸の例としては、テレフタル酸、イソフタル酸、ナフタレンジカルボン酸、ビフェニルジカルボン酸などが挙げられるが、テレフタル酸が好ましい。適切なジオールとしては、例えば、アルキレンジオール、ヒドロキノン、ジヒドロキシフェニル、ナフタレンジオールが挙げられる。エチレンジオール、プロピレンジオール、１，４−ブチレンジオールまたはブタンジオール、ネオペンチレンジオールおよびシクロヘキサンジメタノールのようなアルキレンジオールが好ましい。これらの半芳香族ポリマーは、これらのポリエステルが溶融加工性を維持できる範囲で、少量の、例えば、脂肪族ジカルボン酸、官能性アルコールおよび／またはカルボン酸、並びに、３価以上の官能性アルコールおよび／またはカルボン酸をさらに含んでいてもよい。
【００３６】
本発明の組成物において使用することができる適切な半芳香族熱可塑性ポリエステルとしては、例えば、ポリエチレンテレフタレート（ＰＥＴ）、ポリトリメチレンテレフタレート（ＰＴＴ）、ポリ（１，４−ブチレンテレフタレート）すなわち単にポリ（ブチレンテレフタレート）（ＰＢＴ）と称するもの、ポリシクロヘキサンジメチレンテレフタレート（ＰＣＴ）のようなポリアルキレンテレフタレート；例えば２，６−ナフタレンジカルボン酸とエチレングリコールおよび／またはブタンジオールから誘導されるポリエステルであって、ポリエチレンナフタネート（ＰＥＮ）およびポリブチレンナフタネート（ＰＢＮ）のようなポリ（アルキレンナフタネート）；例えば４，４’−ジフェニルジカルボン酸とエチレングリコールおよび／またはブタンジオールから誘導されるポリエステルであって、ポリエチレンビスベンゾエート（ＰＥＢＢ）およびポリブチレンビスベンゾエート（ＰＢＢＢ）のようなポリ（アルキレンナフタネート）（それらは２，６−ナフタレンジカルボン酸と、２，６−ナフタレンジカルボン酸、およびエチレングリコールおよび／またはブタンジオール、４，４’−ジフェニルジカルボン酸から誘導される４，４’−ジフェニルジカルボン酸とから誘導される）；並びに、それらの任意のコポリマーおよび任意の混合物、または、もし他のジカルボン酸もしくはジオールを含むならば、それらを少量含有するそれらのコポリマーを挙げることができる。これらポリエステル中の他のモノマーの含有量は、ポリエステルの半結晶性を確保するために、ポリエステルの全重量に対して２０重量％未満であることが好ましく、１０重量％未満であることが好ましく、５重量％未満であることがより好ましい。ポリ（アルキレンテレフタレート）の異なるタイプおよび／または異なるグレードのブレンド物もまた使用することができる。これらのポリエステル組成物は、成形用組成物としての使用に非常に適している。
【００３７】
他の前記ジオールに加えて、ポリ（アルキレンオキサイド）ジオール、脂肪族ポリエステルジオールまたは脂肪族ポリカーボネートジオールのような長鎖ジオールを含有するポリエステルから、ポリエステルの特別なクラスが形成される。いわゆるポリエーテルエステルやポリエステルエステルなどの、この最後のグループのポリエステルは、また、セグメント化ブロック共重合エステルとも呼ばれる。そのようなポリエステル中の長鎖ジオールの量に応じて、その材料は、剛いものの強靭なプラスチックになったり、あるいは柔軟な熱可塑性エラストマーになったりする。前記ポリエステルとその製造方法は、例えば、「エンサイクロペディア・オブ・ポリマー・サイエンス・アンド・テクノロジー（Ｅｎｃｙｃｌｏｐｅｄｉａ  ｏｆ  ｐｏｌｙｍｅｒ  ｓｃｉｅｎｃｅ  ａｎｄ  ｔｅｃｈｎｏｌｏｇｙ）」、第１２巻、ジョン・ウィリー・アンド・サンズ（Ｊｏｈｎ  Ｗｉｌｅｙ＆Ｓｏｎｓ）、ニューヨーク（Ｎｅｗ  Ｙｏｒｋ）、１９８８年（ＩＳＢＮ  ０−４７１−８０９４４−６）に記載されている。
【００３８】
好ましい実施形態では、熱可塑性ポリエステルは、２〜６個の炭素原子を有する脂肪族ジオールをベースとするポリ（アルキレンテレフタレート）である。このグループには、ポリ（エチレンテレフタレート）（ＰＥＴ）、ポリ（プロピレンテレフタレート）（ＰＰＴ）、ポリ（ブチレンテレフタレート）（ＰＢＴ）、ポリ（シクロヘキサンテレフタレート）（ＰＣＴ）またはこれらのコポリマーが含まれる。これらのポリエステルの中で、ＰＥＴ、ＰＴＴおよびＰＢＴ、並びに、これらの混合物およびコポリマーが特に好ましい。これらのポリエステルは成形用組成物、特に射出成形用組成物での使用に非常に適している。ＰＢＴ／ＰＥＴのポリエステルブレンド物が特に好ましく、優れた外観を有する成形部品が得られる。
【００３９】
本発明の他の特別な実施形態では、組成物は、ポリエステルとして長鎖ジオールを含有するポリ（ブチレンテレフタレート）を含む。その利点としては、混練時および射出成形時の処理が容易であることや、例えば組成物およびそれを用いて成形された部品の破断点伸びなど、比較的高い靭性を有することが挙げられる。長鎖ジオールの量は、ＰＢＴブロックコポリエステルのショアＤ硬さが約２５〜７５、好ましくは約３５〜７０の範囲となるような量であることが好ましい。
【００４０】
ＰＢＴをポリエステルとして使用する場合、１．７〜２．５または１．８〜２．２の相対溶液粘度（１質量％のｍ−クレゾール溶液で２５℃において測定）を有することが好ましい。この利点は、ポリエステル組成物の好ましい溶融流れ挙動が得られ、かつ、薄壁構造部品を作製するのに十分な機械的特性、例えば、剛性および靭性が得られることである。
【００４１】
ポリマー組成物の少なくとも５０重量％が熱可塑性ポリエステルで構成されるため、本発明のポリエステル組成物によれば、一般に、熱可塑性ポリエステルが連続相を構成する成形部品が得られる。
【００４２】
本発明の組成物は、熱可塑性ポリエステルに次いで、１種以上の他のポリマー（成分Ａ−ｉｉ）を含むことができ、これらの他のポリマーは、全量で、ポリマー組成物（Ａ）の熱可塑性ポリエステルと他のポリマーの合計１００ｐｂｗに対して、多くとも５０ｐｂｗである。
【００４３】
含有させることができる他のポリマーに適切なものとしては、半結晶性熱可塑性ポリマーやアモルファス熱可塑性ポリマーのような熱可塑性ポリエステル（Ａ−Ｉ）と異なる熱可塑性ポリマーや、耐衝撃性改良剤および相溶化剤が挙げられる。他のポリマーは、例えば、衝撃特性を改善するために使用される耐衝撃性改良剤のような、組成物のある特性を改善したり、あるいは、添加剤の添加を容易にしたりするために使用される担体ポリマーのような、混練プロセスを容易にするために用いられる。
【００４４】
本発明の組成物に熱可塑性ポリエステルに次いで使用することができる熱可塑性半結晶ポリマーに適切なものは、例えば、半結晶性熱可塑性ポリアミドおよび半結晶性熱可塑性エラストマーである。
【００４５】
アモルファス熱可塑性ポリマーに適切なものとしては、スチレン系およびアクリル系ポリマー、ポリカーボネート、特に芳香族ポリカーボネート、並びに、これらの混合物またはコポリマーが挙げられる。アモルファスポリマーは、ポリエステルポリマーのガラス転移点（Ｔｇ）より高いＴｇを有することが好ましい。好ましいポリマーとしては、スチレン、アルファ−メチルスチレン、メチルアクリレート、メチルメタクリレート、アクリロニトリル、メタクリロニトリル、無水マレイン酸、Ｎ−置換マレイミド、ビニルアセテートまたはこれらの混合物からなる熱可塑性ポリマーが挙げられる。好ましいポリカーボネートは、２価のフェノールとカーボネート前駆体から調製される芳香族ポリカーボネート（ポリエステルカーボネートのようなコポリマーを含む）である。特に好ましいのは、一般に単にポリカーボネートと呼ばれている、ビスフェノールＡから誘導されるポリカーボネートおよびそのコポリマーである。
【００４６】
他のポリマーは、熱可塑性ポリカーボネートであることが好ましい。通常、熱可塑性ポリカーボネートは、二酸化炭素と、脂肪族および／または芳香族ジヒドロキシ化合物との実質的に線状の重縮合生成物である。熱可塑性ポリカーボネートは、そのままもしくは熱可塑性ポリエステルと組み合わせて、溶融法により成形部品に加工できるものであれば、知られているいかなるポリカーボネートであってもよい。このようなポリカーボネートは、例えば、テヒニッシェ・テルムプラステ・ポリカーボナーテ・ポリアセターレ・ポリエステル・アンド・セルローゼエステル・クンストシュトッフ・ハントブーフ（Ｔｅｃｈｎｉｓｃｈｅ  Ｔｈｅｒｍｐｌａｓｔｅ，Ｐｏｌｙｃａｒｂｏｎａｔｅ，Ｐｏｌｙａｃｅｔａｌｅ，Ｐｏｌｙｅｓｔｅｒ  ａｎｄ  Ｃｅｌｌｕｌｏｓｅｅｓｔｅｒ，Ｋｕｎｓｔｓｔｏｆ  Ｈａｎｄｂｕｃｈ）３／１、ルートヴィッヒ・ボッテンブルーフ（Ｌｕｄｗｉｇ  Ｂｏｔｔｅｎｂｒｕｃｈ）編、ベッカー／ブラウン、カール・ハンザー・フェアラーク（Ｂｅｃｋｅｒ／Ｂｒａｕｎ，Ｃａｒｌ  Ｈａｎｓｅｒ  Ｖｅｒｌａｇ）、ミュンヘン（Ｍｕｎｃｈｅｎ）、１９９２年、ＩＳＢＮ  ３−４４６−１６３６８−９、第３部、ｐ．１１７〜２９７に記載されている。
【００４７】
熱可塑性ポリカーボネートとしては、２，２−ビス（４−ヒドロキシフェニル）−プロパン−ポリカーボネート、すなわちビスフェノールＡポリカーボネート（一般に、ＰＣと略称される）が好ましい。
【００４８】
耐衝撃性改良剤としては、一般にゴム材料、好ましくはポリエステルに対して相溶性または反応性を有する官能性コポリマーからなるか、または、それらを含み、かつ、室温未満、好ましくは０、−２０または、さらには−４０℃未満のＴｇを有するゴム材料が使用される。適切な例としては、エチレン、メチルメタクリレートおよびグリシジルメタクリレートからなるコポリマー、または、エチレンとプロピレンの無水マレイン酸官能基を有するコポリマーのような、酸、酸無水物またはエポキシ官能基を有するスチレン系、オレフィン系または（メタ）アクリル系コポリマーが挙げられる。アクリロニトリル−ブタジエン−スチレンコポリマー（ＡＢＳ）、スチレン−ブタジエン−スチレンコポリマー（ＳＢＳ）またはこれらの水素化物（ＳＥＢＳ）、メタクリレート−ブタジエン−スチレン（ＭＢＳ）、あるいは、アクリルゴムコアと、ビニル芳香族化合物および／またはシアン化ビニルおよび／またはアルキル（メタ）アクリレートを含むシェルとを有するコアシェルポリマーも、また、適切である。
【００４９】
耐衝撃性改良剤の有効量は、ポリマー組成物（Ａ）の合計１００ｐｂｗに対して、一般に、約３〜１５ｐｂｗである。
【００５０】
相溶化剤は、一般に、熱可塑性ポリマーと他の不溶性ポリマーとのブレンド物と組み合わせて使用される。
【００５１】
本発明の目的から明らかなように、本発明の組成物に使用される他のポリマーは、機械的特性、電気的特性および燃焼特性などの基本要件をさらに満足するような量で使用される。当業者であれば、他のポリマーの使用量をルーチンの実験で簡単に決定することができる。
【００５２】
本発明の組成物は、全組成物中の熱可塑性ポリエステルと他のポリマーとの合計１００ｐｂｗに対して、他のポリマーを２０ｐｂｗ以下含むことが好ましい。より好ましくは１０ｐｂｗ以下、特に好ましくは５ｐｂｗ以下である。
【００５３】
ポリマー組成物および難燃剤系に次いで、本発明の組成物は、離型剤（成分Ｃ）を０．０１〜１ｐｂｗ含む。
【００５４】
本発明の組成物に使用することができる適切な離型剤は、例えば、ポリオールをベースとするエステルのような飽和脂肪酸またはその誘導体、ポリアミンをベースとするアミド、アルカリ金属およびアルカリ土類金属または亜鉛のような他の金属をベースとする金属塩、あるいは、フッ素化ポリオレフィンなどである。適切な離型剤の例としては、エチレンビスステアリルアミドワックス、ペンタエリトリトールテトラステアレートワックスおよびモンタネートワックスが挙げられる。
【００５５】
本発明の組成物は、離型剤を０．０５〜０．７５ｐｂｗの量で含むことが好ましい。より好ましくは０．１０〜０．５０ｐｂｗ、さらに好ましくは０．２０〜０．３０ｐｂｗである。離型剤の量をより少なくすることの利点は、ＧＷＩＴがさらに向上することである。
【００５６】
ポリマー組成物（Ａ）、難燃剤系（Ｂ）および離型剤（Ｃ）に次いで、本発明の組成物は、０〜１０ｐｂｗの繊維状強化剤（成分Ｄ）および０〜１００ｐｂｗの他の添加剤（成分Ｅ）を含んでもよい。
【００５７】
本発明のポリエステル成形用組成物は、繊維状強化剤（成分Ｄ）を０〜１０ｐｂｗ、好ましくは０〜７．５ｐｂｗ、より好ましくは０〜５ｐｂｗ、さらに好ましくは０〜３ｐｂｗ含んでもよい。本発明の組成物は、繊維状強化剤を全く含まない場合でも、既に良好な機械的特性と熱帯条件下における非常に良好な挙動特性を有することに注意すべきである。繊維状強化剤は、ここでは、長さが横方向の寸法よりはるかに大きく、かつ、アスペクト比、すなわち、厚さに対する長さの比が少なくとも１０である、細長い粒子を意味すると理解されるべきである。適切な強化剤としては、ガラス繊維が挙げられる。適切なガラス繊維は、一般に、繊維の直径が約５〜２０ミクロン、好ましくは約１０〜１５ミクロンで、ポリエステルに適したサイズ剤を含んでいる。繊維状強化剤は、一般に、強度、剛性、破断点伸びおよび耐衝撃値の所望の組み合わせを有するポリエステル組成物を得るために使用される。
【００５８】
成分（Ａ）〜（Ｄ）に次いで、本発明のポリエステル組成物は、場合により他の添加物（成分Ｅ）を含有する。本発明の組成物に含有させることができる適切な添加剤としては、無機充填剤、可塑剤、ＣＴＩ向上剤、加工助剤、安定剤、分散助剤、顔料、着色剤などの通常の添加剤が挙げられる。
【００５９】
充填剤は、ここでは、強化材および増量剤の両者の機能を有する無機の粒子状材料であると理解されるべきである。粒子は様々な形状を有していてもよいが、明らかに繊維状ではない。これらの充填剤材料は、球状、小板状または針状などの種々の形をとり得る。充填剤が針状の場合、アスペクト比は１０未満、好ましくは８未満である。無機充填剤の適切な例としては、ガラスビーズ、シリカ、（カ焼）クレー、マイカ、タルク、カオリン、ウォラストナイトなどが挙げられる。
【００６０】
本発明の組成物は、充填剤を幅広い範囲の量で含んでもよいが、一般的には０〜８０ｐｂｗ、典型的には５〜４９ｐｂｗであり、好ましくは０〜２０ｐｂｗ、より好ましくは０〜１０ｐｂｗである。究極的には、本発明の組成物は充填剤を全く含まない。
【００６１】
本発明の組成物は、少なくとも４００ＶのＣＴＩを得るためにＣＴＩ添加剤を添加する必要はない。しかしながら、より高いＣＴＩ値が要求されるならば、１種または複数のＣＴＩ向上剤を加えることが有利である。ＣＴＩ向上剤を使用する場合、その量は好ましくは０．０１〜５ｐｂｗ、より好ましくは０．０５〜１ｐｂｗ、さらに好ましくは０．１〜０．５ｐｂｗである。
【００６２】
ＣＴＩの向上に適切な添加剤としては、例えば、ポリエチレンおよび／またはエチレンコポリマーなどのポリオレフィンのような無極性ポリマー、硫酸バリウムや、ホウ酸カルシウムおよびホウ酸亜鉛などの金属ホウ酸塩のような不活性充填剤、並びに、圧縮タルク粉末が挙げられる。ＣＴＩ向上剤は、０〜５ｐｂｗ、例えば０〜３ｐｂｗ、好ましくは０〜１ｐｂｗの量で使用することが適切である。ＣＴＩ向上剤が、圧縮タルク粉末からなるか、または、それを含む場合、その量は、好ましくは１ｐｂｗ未満であり、より好ましくは０．５ｐｂｗ未満であり、さらに好ましくは０．１ｐｂｗである。究極的には、ＣＴＩ向上剤の量はゼロである。
【００６３】
適切な加工助剤としては、例えば、潤滑剤、核剤、流動促進剤が挙げられるが、ここでは離型剤は明確に除かれる。
【００６４】
適切な安定剤としては、例えば、ＵＶ安定剤；立体障害フェノール化合物、立体障害アミンおよびホスフェートのような、熱安定剤および酸化防止剤、または熱−酸化複合安定剤；および、加水分解安定剤として作用する、カルボジイミドおよびエポキシ化合物のような、酸スカベンジャーなどの官能基を有する有機化合物が挙げられる。
【００６５】
本発明のポリエステル組成物は、また、着色剤または染料、および、無機顔料や有機顔料のような顔料を含有してもよい。着色剤および／または顔料の種類やその量は、ＣＴＩが４００Ｖ未満より、また、ＧＷＩＴが７７５℃未満より悪化しないよう、あるいは、もしより高い値が所望されるならば、その値より悪化させないように選択される。
【００６６】
より明るい背景色とのコントラストで視認できるダークレーザーマーキングを成形部品に施すためには、組成物の色は余り暗くないもしくは黒でないことが好ましい。（オフ）ホワイト、ベージュ、または、Ｅ＆Ｅの用途に汎用されている明色グレーカラーＲＡＬ７０３５のようなグレーといった比較的明るい色が特に好ましい。
【００６７】
本発明の組成物は、成分（Ｂ−ｉ）の重量に対して、０．１重量％未満の、２つの官能基を有する有機添加剤を含む。官能基の例としては、エポキシ基、無水カルボキシル基、イソシアネート基、オキサゾリン基、カルボジイミド基、アルデヒド基、カルボキシル基、アジリジニル基およびシアネート基が挙げられる。通常、含有率は０重量％、すなわち、そのような２つの官能基を有する添加剤は全く使用されない。
【００６８】
通常、他の添加剤は、全量で最大１００ｐｂｗまで配合される。本発明の組成物は、他の添加剤を全量で０〜４９ｐｂｗ含むことが好ましい。より好ましくは０〜３５、さらに好ましくは０〜２５ｐｂｗである。
【００６９】
特別な実施形態では、本発明の組成物は、
（Ａ）１００重量部（ｐｂｗ）のポリマー組成物であって
（Ａ−ｉ）少なくとも７０ｐｂｗの熱可塑性ポリマー、および、任意選択で
（Ａ−ｉｉ）少なくとも１種の他のポリマー
からなるポリマー組成物、
（Ｂ）２〜４０ｐｂｗの難燃剤系であって
（Ｂ−ｉ）少なくとも９０重量％のメラミンシアヌレートまたはメラミン縮合生成物からなる、リンフリーの窒素含有有機難燃剤化合物またはそのリンフリーの塩、および、任意選択で
（Ｂ−ｉｉ）０．１ｐｂｗ未満のリン含有難燃剤化合物
からなる難燃剤系、
（Ｃ）０．０１〜０．５ｐｂｗの離型剤、
（Ｄ）０〜５ｐｂｗの繊維状強化剤、
（Ｅ）０〜４９ｐｂｗの他の添加剤
からなる。
【００７０】
より特別な実施形態では、本発明の組成物は、
（Ａ）１００重量部（ｐｂｗ）のポリマー組成物であって
（Ａ−ｉ）少なくとも９０ｐｂｗの熱可塑性ポリマー、および、任意選択で
（Ａ−ｉｉ）少なくとも１種の他のポリマー
からなるポリマー組成物、
（Ｂ）５〜２５ｐｂｗの難燃剤系であって
（Ｂ−ｉ）２〜２５のメラミンシアヌレート、および、任意選択で
（Ｂ−ｉｉ）０．１ｐｂｗ未満のリン含有難燃剤化合物
からなる難燃剤系、
（Ｃ）０．０１〜０．５ｐｂｗの離型剤、
（Ｄ）０〜２ｐｂｗの繊維状強化剤、
（Ｅ）０〜２５ｐｂｗの、無機充填剤、可塑剤、ＣＴＩ向上剤、加工助剤、ＵＶ安定剤、熱安定剤、酸化防止剤、分散助剤、顔料および着色剤、並びに、これらの混合物からなる群より選択される他の添加剤
からなる。
【００７１】
本発明のポリエステル組成物は、適切な混合装置中で各種成分をブレンドすることによって、通常の方法で調製することができる。好ましい装置は、押出機、特に２軸スクリュー押出機であり、共回転スクリューを具備したものが特に好ましい。好ましい方法では、ポリエステルと任意成分の他のポリマーとを第１供給ポートに供給し、場合により他の添加剤と予めブレンドした窒素ベース有機難燃剤化合物を下流に供給する。この利点は、混練中の最高温度の制御、および、成分のポリエステル中への分散が、容易であることである。
【００７２】
他の特別な実施形態では、組成物は、混合または混練の後、好ましくはポリエステルポリマーの融点未満の融点に近い温度で、かつ、減圧または不活性ガス流通下で、熱処理に供される。この熱処理により、組成物中のポリエステルのモル質量および相対粘度が増大し（固相再縮合とも呼ばれる）、組成物の機械的特性が向上する。
【００７３】
本発明は、また、電気または電子用途用成形部品であって、本発明のポリエステル組成物から成形される部品に関する。そのような部品が射出成形技術により作製されることが好ましい。
【００７４】
成形部品は、電気回路ブレーカもしくはスイッチギア、コンタクタ、モータースタータまたはヒューズホルダのコネクターもしくは筐体であることが好ましい。成形部品は、また、例えばランプの筐体または節電ランプのベースであってもよい。
【００７５】
部品には、さらに、より明るい背景表面にダークマーキングを施してもよい。
【００７６】
本発明は、また、本発明のポリエステル組成物から成形された部品を有する電気または電子機器などの製品を提供する。そのような部品は、例えば、本発明のポリエステル組成物から作製された筐体を備えた電気回路ブレーカまたはスイッチギアであってもよく、あるいは、本発明のポリエステル組成物から作製されたランプベースを備えた節電ランプであってもよい。
【００７７】
次に、以下の実施例および比較例により本発明をさらに説明する。
【００７８】
［材料］
−  ＰＢＴ、ηｒｅｌ＝２．０（ｍ−クレゾール中で測定）、オランダのＤＳＭより
−  Ｍｅｃｙ−１：ＭＣ５０、スイスのチバ・ガイギー（ＣＩＢＡ  Ｇｅｉｇｙ）からのメラミンシアヌレート、ｄ５０＝８μｍ
−  ＭＲＡ：グライコルーブＰ（Ｇｌｙｃｏｌｕｂｅ  Ｐ）、ペンタエリトリトールテトラステアレート（ＰＥＴＳ）、米国のロンザ・グループ（Ｌｏｎｚａ  Ｇｒｏｕｐ）からの離型剤
【００７９】
［混練］
組成物を、ベルシュトドルフ（Ｂｅｒｓｔｄｏｒｆｆ）２５４８Ｄ型共回転２軸スクリュー押出機を使用し、設定温度２５０℃〜２６０℃、回転数３００回転／分およびスループット３５ｋｇ／時間で脱ガスしながら混合した。粉末化したＰＢＴおよび固体成分は乾式で予備混合した。
【００８０】
［射出成形］
射出成形のために、押出機で混練して得られた粒体を１２０℃で２４時間乾燥した。
【００８１】
射出成形に、温度を２３５〜２４５℃に設定した、エンゲル８０Ａ（Ｅｎｇｅｌ  ８０Ａ）型の射出成形機を使用した。成形温度は９０℃とした。引張試験の試料に対するサイクル時間は約５０秒とした。
【００８２】
［試験方法］
［機械的特性］
成形時乾燥試料を使用し、ＩＳＯ  ５２７／１Ａに準拠して引張試験を行った。引張試験試料の寸法：厚さ４ｍｍ
【００８３】
［燃焼特性］
ＩＥＣ  ６０６９５−２−１１に準拠したＧＷＦＩ−ＥＰＴ（グローワイヤ最終製品試験）
ＩＥＣ  ６０６９５−２−１２に準拠したＧＷＦＩ（グローワイヤ燃焼指数）
ＩＥＣ  ６０６９５−２−１３に準拠したＧＷＩＴ（グローワイヤ着火温度）
グローワイヤ試験板の寸法：８０×８０ｍｍ、厚さ１．５ｍｍおよび１．０ｍｍ
【００８４】
［ＣＴＩ］
比較トラッキング指数をＩＥＣ  ６０１１２に準拠して測定した。ＣＴＩ試験板の寸法：厚さ４ｍｍ
【００８５】
［組成および試験結果］
実施例（ＥＸ．１〜３）ならびに比較例（Ｃ．Ｅ．Ａ〜Ｃ）の組成とともに、射出成形試行における離型性、機械的特性、グローワイヤ試験における難燃性およびＣＴＩの結果を、表１に示す。
【００８６】
【表１】
2008540707.tif 000002
【００８７】
一般に、ＵＬ−９４−Ｖのような試験においては、材料の難燃性は試料の厚さとともに増大するが、ＧＷＩＴ測定を行った殆ど全ての試料で今回の結果は別の傾向を示している。実施例３の結果は、高いＧＷＦＩ−ＥＰＴが、全ての厚さで良好なＧＷＩＴを保証するものではないことを示している。逆の場合も同様に、他の比較例において、良好なＧＷＩＴが、厚みが大きい場合でさえも、高いＧＷＦＩ−ＥＰＴを保証しないことが観察された。さらに、離型剤の量が多すぎると、ＧＷＩＴが大きく低下することは、比較例Ｂから明らかである。これらの実験は、また、窒素含有難燃剤と離型剤の含有量をともに少なくすると、ＧＷＩＴに対しプラスの効果を有し、一方、窒素含有難燃剤の含有量を非常に少ない量にまで低減しても、非常に良好なＧＷＦＩ−ＥＰＴおよびＧＷＦＩ値を維持することができることを明確に示している。窒素含有難燃剤の量が多すぎると、ＧＷＦＩ−ＥＰＴまたはＧＷＩＴが向上せず、実際、１．０ｍｍ厚さでは悪化さえしており、他方、機械的特性（特に、伸び）も大きく低下することが、比較例Ｃから明らかである。
【国際調査報告】
2008540707.tif 000003
2008540707.tif 000004
2008540707.tif 000005